(57)【要約】【課題】表面の平滑性が高い透明基板を提供する。【解決手段】ガラス繊維より屈折率の大きい高屈折率樹脂と、ガラス繊維より屈折率の小さい低屈折率樹脂とを混合して、屈折率がガラス繊維の屈折率に近似するように調整された樹脂組成物を、ガラス繊維基材に含浸・硬化して作製される透明積層板１を備える。表面を平滑に形成するための透明な平滑化層２が、転写フィルム３に塗装して設けた樹脂層４を転写することによって、透明積層板１の表面に形成されている。【選択図】図１
2010012754.tif 000002
【特許請求の範囲】
【請求項１】
ガラス繊維より屈折率の大きい高屈折率樹脂と、ガラス繊維より屈折率の小さい低屈折率樹脂とを混合して、屈折率がガラス繊維の屈折率に近似するように調整された樹脂組成物を、ガラス繊維基材に含浸・硬化して作製される透明積層板を備え、表面を平滑に形成するための透明な平滑化層が、転写フィルムに塗布して設けた樹脂層を転写することによって、透明積層板の表面に形成されていることを特徴とする透明基板。
【請求項２】
転写フィルムに設けられた樹脂層は、エポキシ樹脂を含む常温で固形の樹脂からなるものであることを特徴とする請求項１に記載の透明基板。
【請求項３】
転写は、樹脂層の樹脂が溶融する温度で、且つ透明積層板の樹脂のガラス転移温度以下の温度で加熱しながら行なわれることを特徴とする請求項１又は２に記載の透明基板。
【請求項４】
転写は、転写フィルムの樹脂層を透明積層板の表面に真空ラミネートすることによって行なわれることを特徴とする請求項１乃至３のいずれか１項に記載の透明基板。
【請求項５】
平滑化層は、透明積層板の表面に転写された樹脂層を、紫外線硬化で半硬化させた後に、熱硬化させたものであることを特徴とする請求項１乃至４のいずれか１項に記載の透明基板。
【請求項６】
硬化した平滑化層のガラス転移温度は、１５０℃以上であることを特徴とする請求項１乃至５のいずれか１項に記載の透明基板。
【請求項７】
硬化した平滑化層の屈折率は、透明積層板のガラス繊維の屈折率±０．０２以内であることを特徴とする請求項１乃至６のいずれか１項に記載の透明基板。
【発明の詳細な説明】
【技術分野】
【０００１】
本発明は、液晶ディスプレイなどに用いられる透明基板に関するものである。
【背景技術】
【０００２】
透明積層板によって形成される透明基板は、液晶ディスプレイ、プラズマディスプレイ、ＥＬディスプレイ等のフラットパネルディスプレイなどにおいて、ガラス板に代わる材料として検討されている（例えば特許文献１等）。
【０００３】
透明基板として用いられるこのような透明積層板の一例として、ガラスクロスなどガラス繊維からなる基材に、ガラス繊維と屈折率が近似する透明熱硬化性樹脂を含浸してプリプレグを調製し、このプリプレグを加熱加圧成形することによって作製したものを挙げることができる。透明熱硬化性樹脂としては一般にエポキシ樹脂が使用されているが、樹脂の屈折率をガラス繊維の屈折率に近似させるために、ガラス繊維より屈折率の大きいエポキシ樹脂と、ガラス繊維より屈折率の小さいエポキシ樹脂とを混合し、屈折率がガラス繊維の屈折率に近似するように混合比率を調整した樹脂組成物を用いるようにしている。このように基材のガラス繊維とマトリクス樹脂の屈折率を合わせることによって、透明積層板内での光の屈折を抑え、視認性に優れたディスプレイの透明基板として使用することができるものである。
【０００４】
図２はこのような透明積層板によって形成される透明基板Ａを用いて作製した液晶ディスプレイの概略構成の一例を示すものであり、一対の透明基板Ａを平行に配置し、この透明基板Ａ間に駆動素子１０が搭載されるようになっている。この駆動素子１０は、一方の透明基板Ａに設けられた画素電極１１とＴＦＴ１２、他方の透明基板Ａに設けられた共通電極１３、透明基板Ａ間に充填される液晶分子１４などを備えて形成されるものである。
【特許文献１】特開２００４−３０７８５１号公報
【発明の開示】
【発明が解決しようとする課題】
【０００５】
上記のような液晶ディスプレイにあって、対向して配置される透明基板Ａの間隔が不均一であると、充填されている液晶分子１４の厚みが不均一になって、液晶分子１４の配向性が部分的に乱れ、光の散乱が生じるおそれがある。
【０００６】
しかし透明基板Ａは、ガラス基材に樹脂を含浸・硬化して作製した透明積層板によって形成されているため、表面の平滑性をガラス基板のように高く形成することは困難であり、特にガラスクロスなどで形成されるガラス基材の凹凸が表面に表れて、平滑性が低くなる傾向にある。従ってこのような透明基板Ａを液晶ディスプレイの基板として用いると、対向して配置される透明基板Ａの間隔が不均一になって、充填されている液晶分子１４に配向の乱れが生じて光の散乱が起こり、鮮明な画像を得ることができなくなるおそれがあるという問題があった。
【０００７】
本発明は上記の点に鑑みてなされたものであり、表面の平滑性が高い透明基板を提供することを目的とするものである。
【課題を解決するための手段】
【０００８】
本発明に係る透明基板は、ガラス繊維より屈折率の大きい高屈折率樹脂と、ガラス繊維より屈折率の小さい低屈折率樹脂とを混合して、屈折率がガラス繊維の屈折率に近似するように調整された樹脂組成物を、ガラス繊維基材に含浸・硬化して作製される透明積層板１を備え、表面を平滑に形成するための透明な平滑化層２が、転写フィルム３に塗布して設けた樹脂層４を転写することによって、透明積層板１の表面に形成されていることを特徴とするものである。
【０００９】
本発明によれば、転写フィルム３の樹脂層４を透明積層板１の表面に転写する際に透明積層板１の凹凸を埋めて平坦にならした状態で、平滑性が高い平滑化層２を形成することができ、表面の平滑性を高めることができるものであり、しかも転写という簡単な操作で透明積層板１の表面に容易に平滑化層２を形成することができるものである。
【００１０】
また本発明において、転写フィルム３に設けられた樹脂層４は、エポキシ樹脂を含む常温で固形の樹脂からなるものであることを特徴とするものである。
【００１１】
このように樹脂層４が固形であることによって、転写フィルム３の取り扱いが容易になり、また常温で固体のエポキシ樹脂は分子量が大きいために硬化収縮が小さく、透明積層板１に平滑化層２を形成する際に反り等の変形が生じることを防ぐことができるものである。
【００１２】
また本発明において、転写は、樹脂層４の樹脂が溶融する温度で、且つ透明積層板１の樹脂のガラス転移温度以下の温度で加熱しながら、転写フィルム３の樹脂層４を透明積層板１の表面に真空ラミネートすることによって行なわれることを特徴とするものである。
【００１３】
このように樹脂層４を溶融状態にして透明積層板１の表面に転写を行なうことによって、透明積層板１の表面の凹凸を樹脂層４で埋めて平坦にならした状態で転写することができ、表面がより平滑な平滑化層２を形成することができるものであり、しかも透明積層板１の樹脂のガラス転移温度以下の温度であるため、透明積層板１に変形等が生じることを防ぐことができ、表面の平滑性がより高い透明基板を得ることができるものである。
【００１４】
また本発明において、転写は、転写フィルムの樹脂層４を透明積層板１の表面に真空ラミネートすることによって行なわれることを特徴とするものである。
【００１５】
このように真空ラミネートすることによって、透明積層板１の表面に樹脂層４を密着させた状態で転写することができ、表面がより平滑な平滑化層２を形成することができるものである。
【００１６】
また本発明において、平滑化層２は、透明積層板１の表面に転写された樹脂層４を、紫外線硬化で半硬化させた後に、熱硬化させたものであることを特徴とするものである。
【００１７】
このように樹脂層４をまず紫外線硬化させて表面形状が変化し難い状態にした後、樹脂層４を熱硬化して完全に硬化させることによって、平面がより平滑な平滑化層２を形成することができるものである。
【００１８】
また本発明において、硬化した平滑化層２のガラス転移温度は、１５０℃以上であることを特徴とするものである。
【００１９】
平滑化層２のガラス転移温度がこのように高いことによって、加熱処理等がなされても変形が発生し難く、表面の平滑性が高い透明基板を得ることができるものである。
【００２０】
また本発明において、硬化した平滑化層２の屈折率は、透明積層板１のガラス繊維の屈折率±０．０２以内であることを特徴とするものである。
【００２１】
平滑化層２と透明積層板１の屈折率の差が小さくなり、より透明性の高い透明基板を得ることができるものである。
【発明の効果】
【００２２】
本発明によれば、転写フィルム３の樹脂層４を透明積層板１の表面に転写する際に透明積層板１の凹凸を埋めて平坦にならした状態で、平滑性が高い平滑化層２を形成することができるものであり、表面の平滑性が高い透明基板を得ることができるものである。しかも転写という簡単な操作で透明積層板１の表面に容易に平滑化層２を形成することができるものである。
【発明を実施するための最良の形態】
【００２３】
以下、本発明を実施するための最良の形態を説明する。
【００２４】
まず、本発明において使用する透明積層板について説明する。この透明積層板は、ガラス繊維より屈折率の大きい高屈折率樹脂と、ガラス繊維より屈折率の小さい低屈折率樹脂とを混合して、屈折率がガラス繊維の屈折率に近似するように調整された樹脂組成物を、ガラス繊維基材に含浸・硬化して作製されるものである。
【００２５】
上記のガラス繊維より高屈折率の樹脂として、シアネートエステル樹脂を用いるのが好ましい。シアネートエステル樹脂は、１分子中に２個以上のシアネート基を有するシアネートエステル化合物が３量化でトリアジン環を生成して重合したものであり、シアネートエステル化合物としては、例えば、２，２−ビス（４−シアナートフェニル）プロパン、ビス（３，５−ジメチル−４−シアナートフェニル）メタン、２，２−ビス（４−シアナートフェニル）エタン等、あるいはこれらの誘導体など、芳香族シアネートエステル化合物を用いることができる。これらは単独で用いる他、複数種を組み合わせて用いるようにしてもよい。このシアネートエステル樹脂は剛直な分子骨格を有するものであり、このため、硬化物に高いガラス転移温度を与えるものである。またシアネートエステル樹脂は常温で固形であるので、後述のように樹脂組成物をガラス繊維の基材に含浸して乾燥することによってプリプレグを調製する際に、指触乾燥することが容易になるので、プリプレグの取り扱い性が良好になるものである。
【００２６】
ここで、ガラス繊維の屈折率が例えば１．５６２である場合、高屈折率樹脂として用いるシアネートエステル樹脂は屈折率が１．６前後のものが好ましく、ガラス繊維の屈折率をｎとすると、ｎ＋０．０３〜ｎ＋０．０６の範囲のものであることが望ましい。尚、本発明において、樹脂の屈折率は、いずれも硬化した樹脂の状態での屈折率をいうものであり、ＡＳＴＭ  Ｄ５４２で試験した値である。
【００２７】
一方、上記のガラス繊維より低屈折率の樹脂としては、低屈折率であれば任意のエポキシ樹脂を用いることができるが、水添ビスフェノール型エポキシ樹脂を用いるのが好ましい。ガラス繊維の屈折率が例えば１．５６２である場合、この低屈折率のエポキシ樹脂としては屈折率が１．５前後のものが好ましく、ガラス繊維の屈折率をｎとすると、ｎ−０．０４〜ｎ−０．０８の範囲のものであることが望ましい。
【００２８】
低屈折率の水添ビスフェノール型エポキシ樹脂において、ビスフェノール型としては、ビスフェノールＡ型の他に、ビスフェノールＦ型、ビスフェノールＳ型などを用いることもできる。
【００２９】
また、低屈折率の水添ビスフェノール型エポキシ樹脂としては、常温で固形の固形型水添ビスフェノール型エポキシ樹脂を用いるのが好ましい。常温で液状の液状型水添ビスフェノール型エポキシ樹脂を使用することもできるが、プリプレグを調製する際に、指触で粘着性のある状態にまでしか乾燥することができず、プリプレグの取り扱い性が悪くなるので、固形型水添ビスフェノール型エポキシ樹脂を使用するのが好ましいのである。さらに、低屈折率のエポキシ樹脂として、水添ビスフェノール型エポキシ樹脂以外のものを併用することも可能であり、例えば１，２−エポキシ−４−（２−オキシラニル)シクロヘキサンを含むエポキシ樹脂を併用することができる。このエポキシ樹脂は屈折率を微調整するために併用するものであり、また常温で固体であるために透明積層板の製造を容易にするためにも最適な樹脂である。
【００３０】
そして、上記の高屈折率のシアネートエステル樹脂と、低屈折率の水添ビスフェノール型エポキシ樹脂などエポキシ樹脂とを混合して、ガラス繊維の屈折率に近似した樹脂組成物を調製して用いるものである。高屈折率のシアネートエステル樹脂と低屈折率のエポキシ樹脂の混合比率は、ガラス繊維の屈折率に近似させるように、任意に調整されるものである。ここで、樹脂組成物の屈折率はガラス繊維の屈折率にできるだけ近いことが望ましいが、ガラス繊維の屈折率をｎとすると、ｎ−０．０２〜ｎ＋０．０２の範囲で近似するように調整するのが好ましい。
【００３１】
またこの樹脂組成物は、その硬化樹脂のガラス転移温度（Ｔｇ）が１７０℃以上になるように調製されるのが好ましい。ガラス転移温度が１７０℃以上であることによって、透明積層板の耐熱性を高めることができるものである。ガラス転移温度の上限は特に設定されるものではないが、実用的には２８０℃程度がガラス転移温度の上限である。ガラス転移温度の調整は、樹脂組成物中の上記のシアネートエステル樹脂の配合比率を変えることによって行なうことができるものであり、併用する低屈折率樹脂の種類に左右されるが、樹脂組成物の樹脂分中、シアネートエステル樹脂が約３０質量％以上であれば、樹脂組成物のガラス転移温度を１７０℃以上に調整することができる。ここで、本発明において、ガラス転移温度は、ＪＩＳ  Ｃ６４８１  ＴＭＡ法に準拠して測定した値である。
【００３２】
さらに樹脂組成物には、硬化開始剤（硬化剤）を配合することができる。この硬化開始剤としては、有機金属塩を用いることができる。そしてこの有機金属塩としては、例えば、オクタン酸、ステアリン酸、アセチルアセトネート、ナフテン酸、サリチル酸等の有機酸と、Ｚｎ、Ｃｕ、Ｆｅ等の金属との塩を挙げることができる。これらは一種を単独で用いる他に、二種以上を併用することもできるが、中でも、オクタン酸亜鉛が好ましい。硬化開始剤としてオクタン酸亜鉛を用いることによって、硬化樹脂のガラス転移温度を高めることができるものである。樹脂組成物中のオクタン酸亜鉛など有機金属塩の含有量は、特に限定されるものではないが、０．０１〜０．１ＰＨＲの範囲が好ましい。
【００３３】
また硬化開始剤として、カチオン系硬化剤を用いることもできる。このようにカチオン系硬化剤を用いることによって樹脂の透明性を高めることができるものである。カチオン系硬化剤としては、特に限定されるものではないが、芳香族スルホニウム塩、芳香族ヨードニウム塩、アンモニウム塩、アルミニウムキレート、三フッ化ホウ素アミン錯体などを用いることができる。樹脂組成物中のカチオン系硬化剤の含有量は、特に限定されるものではないが、０．２〜３．０ＰＨＲの範囲が好ましい。
【００３４】
さらに硬化開始剤として、トリエチルアミン、トリエタノールアミン等の３級アミン、２−エチル−４−イミダゾール、４−メチルイミダゾール、２−エチル−４−メチル−イミダゾール（２Ｅ４ＭＺ）などの硬化触媒を用いることもできる。樹脂組成物中の硬化触媒の含有量は、特に限定されるものではないが、０．５〜５ＰＨＲの範囲が好ましい。
【００３５】
上記のように高屈折率のシアネートエステル樹脂、低屈折率の水添ビスフェノール型エポキシ樹脂などエポキシ樹脂、硬化開始剤を配合することによって樹脂組成物を調製することができるものである。この樹脂組成物は、必要に応じて溶剤に溶解乃至分散して樹脂ワニスとして使用するものである。この溶剤としては、特に限定されるものではないが、ベンゼン、トルエン、キシレン、メチルエチルケトン、メチルイソブチルケトン、アセトン、メタノール、エタノール、イソプロピルアルコール、２−ブタノール、酢酸エチル、酢酸ブチル、プロピレングリコールモノメチルエーテル、プロピレングリコールモノメチルエーテルアセテート、ジアセトンアルコール、Ｎ，Ｎ’−ジメチルアセトアミドなどを用いることができる。
【００３６】
一方、ガラス繊維としては、透明積層板の耐衝撃性を高める効果の点からＥガラスやＮＥガラスであることが好ましい。Ｅガラスは無アルカリガラスとも称され、樹脂強化用ガラス繊維として汎用されるガラスであり、ＮＥガラスはＮｅｗＥガラスのことである。またガラス繊維には、耐衝撃性を向上させる目的で、ガラス繊維処理剤として通常使用されているシランカップリング剤によって表面処理しておくことが好ましい。ガラス繊維の屈折率は１．５５〜１．５７の範囲であることが好ましく、１．５５５〜１．５６５の範囲であることがさらに好ましい。ガラス繊維の屈折率がこの範囲であれば、視認性に優れた透明積層板を得ることができるものである。ガラス繊維の基材としては、ガラス繊維の織布あるいは不織布を使用することができる。
【００３７】
そしてガラス繊維の基材に樹脂組成物のワニスを含浸し、加熱して乾燥することによって、プリプレグを調製することができる。乾燥条件は特に限定されるものではないが、乾燥温度１００〜１６０℃、乾燥時間１〜１０分間の範囲が好ましい。
【００３８】
次にこのプリプレグを１枚、あるいは複数枚重ね、加熱加圧成形することによって、樹脂組成物を硬化させて、透明積層板を得ることができるものである。加熱加圧成形の条件は、特に限定されるものではないが、温度１５０〜２００℃、圧力１〜４ＭＰａ、時間１０〜１２０分間の範囲が好ましい。
【００３９】
上記のようにして得られる透明積層板にあって、高屈折率のシアネートエステル樹脂と低屈折率の水添ビスフェノール型エポキシ樹脂などのエポキシ樹脂が重合して形成される樹脂マトリクスは、シアネートエステル樹脂を含有することによってガラス転移温度が高いものであり、耐熱性に優れた透明積層板を得ることができるものである。またシアネートエステル樹脂や水添ビスフェノール型エポキシ樹脂などのエポキシ樹脂はいずれも透明性に優れるものであり、高い透明性を確保した透明積層板を得ることができるものである。この透明積層板において、ガラス繊維の基材の含有率は２５〜６５質量％の範囲であることが好ましく、この範囲であれば、ガラス繊維による補強効果で高い耐衝撃性を得ることができると共に、十分な透明性を得ることができるものである。
【００４０】
ここで、ガラス繊維の基材としては、透明性を高く得るために、厚みの薄いものを複数枚重ねて用いるのが好ましい。具体的には、ガラス繊維基材として厚み５０μｍ以下のものを用い、この５０μｍ以下の厚みのガラス繊維基材を２枚以上重ねて使用するのが好ましい。ガラス繊維基材の厚みの下限は特に限定されるものではないが、１０μｍ程度が実用上の下限である。またガラス繊維基材の枚数も特に限定されるものではないが、２０枚程度が実用上の上限である。このように複数枚のガラス繊維基材を用いて透明積層板を製造する場合、各ガラス繊維基材に樹脂組成物を含浸・乾燥してプリプレグを作製し、このプリプレグを複数枚重ねて加熱加圧成形することによって透明積層板を得ることができるが、複数枚のガラス繊維基材を重ねた状態で樹脂組成物を含浸・乾燥してプリプレグを作製し、このプリプレグを加熱加圧成形して透明積層板を得るようにしてもよい。
【００４１】
そして、上記のように作製した透明積層板１の表面に透明な平滑化層２を形成することによって、図１（ｃ）に示すような本発明に係る透明基板Ａを得ることができるものである。
【００４２】
本発明においてこの平滑化層２は、図１（ａ）に示すように転写フィルム３の表面に設けた樹脂層４を、透明積層板１の表面に転写することによって、形成することができる。この樹脂層４としては、透明であればよく特に限定されるものではなく、例えばアクリル系樹脂、ウレタン系樹脂、エポキシ系樹脂、ポリエステル樹脂、ポリビニルアルコール、エチレンビニルアルコール共重合体、ポリアミド、セルロースなど、任意の樹脂で形成することができる。
【００４３】
これらのなかでも、樹脂層４を形成する樹脂としてはエポキシ樹脂が好ましい。エポキシ樹脂は硬化収縮が小さいので、樹脂層４を透明基板１の表面に転写して硬化させることによって平滑化層２を形成する際に、反り等の変形が生じることを防ぐことができるものである。また樹脂層４は常温で固形であることが好ましい。このように転写フィルム３に設けた樹脂層４が常温で固形であることによって、転写フィルム３の取り扱いが容易になり、透明積層板１に樹脂層４を転写する工程の作業性が良好なものになるものである。
【００４４】
転写フィルム３としては、ＰＥＴフィルムなど、樹脂層４との離型性に優れた樹脂フィルムを用いることができるものであり、この転写フィルム３の片面に樹脂ワニスなど液状に調製した樹脂液を塗布し、これを乾燥することによって、樹脂層４を形成することができるものである。
【００４５】
そして、図１（ｂ）に示すように、透明積層板１の表面に、転写フィルム３を樹脂層４の側で重ね、加熱して樹脂層４を透明積層板１の表面に溶着させることによって、透明積層板１の表面に樹脂層４を転写させることができる。このように透明積層板１の表面に転写した樹脂層４を硬化させることによって平滑化層２を形成することができるものであり、平滑化層２を透明積層板１の表面に積層した、図１（ｃ）のような透明基板Ａを得ることができるものである。転写フィルム３の剥離は、樹脂層４を硬化させた後、あるいは硬化させる前のいずれでもよく、また後述のように樹脂層４を半硬化させた状態で剥離を行なうようにしてもよい。
【００４６】
ここで、上記のように樹脂層４を透明積層板１の表面に転写する際に、透明積層板１の表面の凹凸は樹脂層４で埋められてならされるものであり、そして樹脂層４の表面には転写フィルム３がラミネートされているため、平滑化層２の表面は転写フィルム３の平滑な表面によって高い平滑面に形成されている。このため、平滑化層２によって高い平滑性を有する透明基板Ａを得ることができるものである。
【００４７】
また上記のように透明積層板１の表面に転写フィルム３を樹脂層４の側で重ねて転写を行なうにあたっては、樹脂層４の樹脂が溶融する温度で、且つ、透明積層板１の樹脂のガラス転移温度以下の温度で、加熱しながら、真空ラミネートをして行なうようにするのが好ましい。このように樹脂層４の樹脂が溶融する温度、すなわち樹脂の融点より高い温度で加熱して真空ラミネートすることによって、透明積層板１の表面の凹凸と樹脂層４の間の空気を排除しながら、透明積層板１の表面の凹凸を埋めて平坦にならした状態で樹脂層４を透明積層板１の表面に密着させて転写することができるものであり、この樹脂層４によって表面がより平滑な平滑化層２を形成することができるものである。また加熱温度は透明積層板１の樹脂のガラス転移温度以下の温度である、この転写の際の加熱によって透明積層板１に変形等が生じることを防ぐことができるものであり、表面の平滑性がより高い透明基板Ａを得ることができるものである。
【００４８】
また、樹脂層４としては、紫外線硬化性と熱硬化性を併せ持つ樹脂から形成されたものであることが好ましい。このように樹脂層４が紫外線硬化性と熱硬化性を有すると、上記のように透明積層板１の表面に転写フィルム３を樹脂層４の側で重ねてラミネートし、まず透明な転写フィルム３を通して紫外線を照射することによって、樹脂層４を半硬化（部分硬化）させ、そして次に加熱して樹脂層４を完全硬化させることによって、平滑化層２を形成することができる。このとき、紫外線硬化で樹脂層４を半硬化させることによって、樹脂層４は表面形状が変形し難い状態になっているものであり、この状態で加熱硬化させて完全硬化させると、表面形状が変化しないまま平滑化層２が形成されるものである。従って、樹脂層４を加熱硬化だけで完全に硬化させるようにする場合よりも、表面がより平滑な平滑化層２を形成することができるものである。またこのときには、樹脂層４を半硬化させた状態で転写フィルム３の剥離を行なうのが好ましく、未硬化の状態で剥離する場合のように樹脂層４の表面が転写フィルム３の剥離の際に荒れたり、完全硬化後に剥離を行なう場合のように剥離が困難になることがないものである。
【００４９】
上記のように透明積層板１の表面に平滑化層２を形成するにあたって、平滑化層２の膜厚は、特に限定されるものではないが、１〜１００μｍの範囲が好ましい。平滑化層２の膜厚が１μｍ未満であると、平滑化層２の形成による透明基板Ａの表面の平滑化の効果が不十分になるおそれがある。逆に平滑化層２の膜厚が１００μｍを超えると、樹脂層４を硬化させて平滑化層２を形成する際に、平滑化層２に反りやクラックが発生し易くなり、この場合も平滑化層２の形成による透明基板Ａの表面の平滑化の効果が不十分になるおそれがある。
【００５０】
またこのように形成される平滑化層２は、ガラス転移温度が１５０℃以上であることが好ましい。平滑化層２のガラス転移温度がこのように高いことによって、加熱処理等がなされても変形が発生し難いものであり、表面の平滑性がより高い透明基板Ａを得ることができるものである。平滑化層２のガラス転移温度の上限は特に設定されるものではないが、実用的には３００℃程度を上限とするのが好ましい。
【００５１】
さらにこのように形成される平滑化層２は、その屈折率が、透明積層板１のガラス繊維の屈折率±０．０２以内であることが好ましい。すなわち平滑化層２の屈折率と透明積層板１のガラス繊維の屈折率の差が０．０２以下であることが好ましい。この場合には、平滑化層２と透明積層板１の屈折率の差が小さくなり、より透明性の高い透明基板Ａを得ることができるものである。勿論、平滑化層２と透明積層板１の屈折率の差が±０．０２以内であることが好ましい。
【００５２】
上記のように、本発明に係る透明基板Ａは、透明積層板１の表面に平滑化層２を積層することによって高い平滑性を有する表面に形成されているものであり、既述の図２のように一対の透明基板Ａを平行に配置して駆動素子１０の液晶分子１４を充填するにあたって、透明基板Ａ間の間隔を均一な寸法に設定することができ、液晶分子１４に配向の乱れが生じることを防いで、光の散乱が発生することを防止することができるものであり、鮮明な画像のディスプレイを作製することができるものである。
【００５３】
平滑化層２によって形成される透明基板Ａの表面の平滑性は、表面粗さＲａが３０ｎｍ以下であることが望ましい。表面粗さＲａが３０ｎｍ以下であることによって、透明基板Ａ間の間隔をより均一に設定することができ、液晶分子１４に配向の乱れが生じることをより確実に防いで、光の散乱が発生することを防止することができるものである。表面粗さＲａは小さければ小さいほど望ましいのはいうまでもない。ここで、表面粗さＲａはＪＩＳ  Ｂ０６０１（１９９４）で規定される算術平均粗さである。
【実施例】
【００５４】
次に、本発明を実施例によって具体的に説明する。
【００５５】
（実施例１）
高屈折率樹脂として、固形型のシアネートエステル樹脂（Ｌｏｎｚａ社製「ＢＡＤＣｙ」、２，２−ビス（４−シアナートフェニル）プロパン：屈折率１．５９）を５２質量部、低屈折率樹脂として、固形型の１，２−エポキシ−４−（２−オキシラニル）シクロヘキサンを含むエポキシ樹脂（ダイセル化学工業（株）製「ＥＨＰＥ３１５０」：屈折率１．５１）を４８質量部配合し、さらに硬化開始剤としてオクタン酸亜鉛を０．０２質量部配合し、これにトルエン５０質量部、メチルエチルケトン５０質量部を添加して、温度７０℃で攪拌溶解することによって、樹脂組成物のワニスを調製した。この樹脂組成物の硬化物の屈折率は１．５６であり、またガラス転移温度Ｔｇは２３０℃であった。
【００５６】
次に、厚み２５μｍのガラス繊維クロス（旭化成エレクトロニクス（株）製品番「１０３７」、Ｅガラス、屈折率１．５６２）に、上記の樹脂組成物のワニスを含浸し、１５０℃で５分間加熱することによって、溶剤を除去すると共に樹脂を半硬化させてプリプレグを調製した。
【００５７】
そしてこのプリプレグを２枚重ね、離型処理をしたガラス板に挟んでプレス機にセットし、１７０℃、２ＭＰａ、１５分の条件で加熱加圧成形することによって、樹脂の含有率が６３質量％、厚みが８０μｍの透明積層板１を得た。
【００５８】
一方、３，４−エポキシシクロヘキセニル骨格を有するエポキシ樹脂（ダイセル化学工業（株）製「セロキサイド２０８１」）を１０質量部、液状ビスフェノール型エポキシ樹脂（大日本インキ化学工業（株）製「エピクロン８３０Ｓ」）を１５質量部、固形ビスフェノール型エポキシ樹脂（ジャパンエポキシレジン（株）製「ＪＥＲ１００６ＦＳ」）を４０質量部、固形ビスフェノール型エポキシ樹脂（ジャパンエポキシレジン（株）製「ＪＥＲ４００７」）を３５質量部、光カチオン硬化開始剤（（株）アデカ製「ＳＬ−１７０」）を１質量部、表面調整剤（大日本インキ化学工業（株）製「Ｆ４７０」）を０．１質量部、さらにトルエンを２１質量部、メチルエチルケトンを４９質量部、ガラス容器に秤量し、還流下６０℃で溶解した後、目開き１μｍのＰＴＦＥ製メンブランフィルターで濾過することによって、樹脂ワニスを調製した。
【００５９】
そして転写フィルム３としてＰＥＴフィルム（帝人デュポン（株）製「ＯＸ−５０」）を用い、樹脂ワニスを転写フィルム３の表面にコンマコーターヘッドのマルチコーター（（株）ヒラノテクシード製）を用いて塗布し、これを乾燥することによって、固形エポキシ樹脂からなる厚み１０μｍの樹脂層４を形成した。この樹脂層４の溶融開始温度は５０℃であった。
【００６０】
次に、透明積層板１の片面に転写フィルム３を樹脂層４の側で重ね、加圧式真空ラミネーター（ニチゴー・モートン（株）製「Ｖ−１３０」）を用いて、加熱８０℃、減圧０．２ＭＰａの条件で、真空ラミネートを行ない、そして１８００ｍＪ／ｃｍ２の強度の紫外線を照射して半硬化させた後、転写フィルム３を剥がし、次いで１５０℃で３０分間加熱処理して、樹脂層４を完全硬化させることよって平滑化層２を形成した。
【００６１】
このようにして透明積層板１の表面に平滑化層２を形成した透明基板Ａを得た。またこの透明基板Ａにおいて平滑化層２の屈折率を測定したところ、１．５９であった。
【００６２】
（実施例２）
３，４−エポキシシクロヘキセニル骨格を有するエポキシ樹脂（ダイセル化学工業（株）製「セロキサイド２０２１Ｐ」）を１２質量部、２，２−ビス（ヒドロキシメチル）−１−ブタノールの１，２−エポキシ−４−（２−オキサニル）シクロヘキサン付加物のエポキシ樹脂（ダイセル化学工業（株）製「ＥＨＰＥ３１５０」）を１２質量部、固形ビスフェノール型エポキシ樹脂（ジャパンエポキシレジン（株）製「ＪＥＲ１００６ＦＳ」）を３７質量部、液状ビスフェノール型エポキシ樹脂（大日本インキ化学工業（株）製「エピクロン８５０Ｓ」）を１０質量部、固形３官能エポキシ樹脂（三井化学工業（株）製「ＶＧ−３１０１」）を１５質量部、ノボラック型エポキシ樹脂（日本化薬（株）製「ＥＰＰＮ２０１」）を１８質量部、光カチオン硬化開始剤（（株）アデカ製「ＳＬ−１７０」）を１質量部、表面調整剤（大日本インキ化学工業（株）製「Ｆ４７０」）を０．１質量部、さらにトルエンを１５質量部、メチルエチルケトンを３５質量部、ガラス容器に秤量し、還流下６０℃で溶解した後、目開き１μｍのＰＴＦＥ製メンブランフィルターで濾過することによって、樹脂ワニスを調製した。
【００６３】
そして実施例１と同様に樹脂ワニスを転写フィルム３の表面に塗布して乾燥することによって、固形エポキシ樹脂からなる厚み１０μｍの樹脂層４を形成した。この樹脂層４の溶融開始温度は５０℃であった。
【００６４】
その他は、実施例１と同様にして、透明積層板１の表面に平滑化層２を形成した透明基板Ａを得た。またこの透明基板Ａにおいて平滑化層２の屈折率を測定したところ、１．５７６であった。
【００６５】
（実施例３）
真空ラミネートの加熱条件を５０℃に設定するようにした他は、実施例２と同様にして、透明積層板１の表面に平滑化層２を形成した透明基板Ａを得た。またこの透明基板Ａにおいて平滑化層２の屈折率を測定したところ、１．５７６であった。
【００６６】
（実施例４）
高屈折率樹脂として、固形型のビスフェノール型エポキシ樹脂（ジャパンエポキシレジン（株）製「エピコート１００６」：屈折率１．６０）を４８質量部と、液状のビスフェノール型エポキシ樹脂（大日本インク化学工業（株）製「エピクロン８３０Ｓ」：屈折率１．６０）を７質量部、低屈折率樹脂として、固形型の水添ビスフェノール型エポキシ樹脂（ジャパンエポキシレジン（株）製「ＹＬ７１７０」：屈折率１．５０）を４４質量部配合し、さらに硬化剤（三新化学工業（株）製「ＳＩ−１５０Ｌ」を１．８質量部配合し、これにトルエン５０質量部、メチルエチルケトン５０質量部を添加して、温度７０℃で攪拌溶解することによって、樹脂組成物のワニスを調製した。この樹脂組成物の硬化物の屈折率は１．５６であり、またガラス転移温度Ｔｇは１１０℃であった。
【００６７】
そして実施例１と同様に、ガラス繊維クロスにワニスを含浸して加熱乾燥することによってプリプレグを調製した。そしてこのプリプレグを２枚重ね、離型処理をしたガラス板に挟んでプレス機にセットし、１７０℃、２ＭＰａ、１５分の条件で加熱加圧成形することによって、樹脂の含有率が６２質量％、厚みが７９μｍの透明積層板１を得た。
【００６８】
その他は、実施例１と同様にして、透明積層板１の表面に平滑化層２を形成した透明基板Ａを得た。
【００６９】
（実施例５）
実施例２において、真空ラミネートの後の、樹脂層４の硬化を、紫外線照射を行なわず、１５０℃で３０分間加熱処理して、加熱硬化だけで樹脂層４を硬化させることよって平滑化層２を形成した。
【００７０】
その他は、実施例１と同様にして、透明積層板１の表面に平滑化層２を形成した透明基板Ａを得た。またこの透明基板Ａにおいて平滑化層２の屈折率を測定したところ、１．５６７であった。
【００７１】
（比較例１）
実施例１で作製した透明積層板１に平滑化層を形成しないものをそのまま用いた。
【００７２】
（比較例２）
実施例４で作製した透明積層板１に平滑化層を形成しないものをそのまま用いた。
【００７３】
（比較例３）
日本合成化学（株）製「ＵＶ−７６４０」７５質量部に対し、メチルエチルケトン２５質量部、チバスペシャリティケミカル（株）製光重合開始剤「イルガキュア９０７」３質量部を混合して、平滑化用コーティング剤を調製した。
【００７４】
そして実施例１と同様にして作製した透明積層板１の表面に、この平滑化用コーティング液をバーコータにて溶剤乾燥後の膜厚が１０μｍとなるように塗装し、８０℃で５分乾燥した後、５００ｍＪ／ｃｍ２の強度の紫外光を照射して硬化させることによって、平滑化層２を形成した透明基板Ａを得た。
【００７５】
上記の実施例１〜５及び比較例１〜３で得た透明基板Ａについて、ヘイズ、表面粗さＲａ、反り、クラックを評価し、結果を表１に示す。
【００７６】
ヘイズの測定は、日本電色工業（株）製のヘイズメーター「ＮＤＨ２０００」を用いて行なった。
【００７７】
表面粗さＲａについては、加熱処理前の表面粗さＲａと、１７０℃で３０分の加熱処理をした後の表面粗さＲａを測定した。ここで、実施例１〜５及び比較例３では平滑化層２の表面粗さＲａを、比較例１，２では透明積層板１の表面粗さＲａを測定した。表面粗さＲａを測定は、株式会社東京精密製の蝕針式表面粗さ計「ＳＵＲＦＣＯＭ  １３０Ａ」を用いて、表面凹凸を縦、横、４５°バイアス方向についてそれぞれ３点測定することによって行ない、合計９点の測定値の平均値をＲａ値とした。
【００７８】
また反り及びクラックは、目視で判定して評価した。
【００７９】
【表１】
2010012754.tif 000003
【００８０】
表１にみられるように、各実施例のものは、平滑化層２を形成することによって表面粗さＲａが小さくなっており、表面平滑性が向上していることが確認される。
【図面の簡単な説明】
【００８１】
【図１】本発明の実施の形態の一例を示すものであり、（ａ）（ｂ）（ｃ）はそれぞれ概略図である。
【図２】液晶ディスプレイの概略構成を示す図である。
【符号の説明】
【００８２】
１  透明積層板
２  平滑化層
３  転写フィルム
４  樹脂層
【図１】
2010012754.tif 000004
【図２】
2010012754.tif 000005